(57)【特許請求の範囲】
【請求項１】
メタクリル酸メチル系樹脂１００重量部に対し、光拡散剤０．１〜２０重量部、２−（１−アリールアルキリデン）マロン酸エステル類およびオキサルアニリド類から選ばれる紫外線吸収剤０．０００５〜０．１重量部、ならびに蛍光体０．０００１〜０．０１重量部を含有することを特徴とするメタクリル酸メチル系樹脂組成物。
【請求項２】
請求項１記載のメタクリル酸メチル系樹脂組成物からなり、厚さが０．８〜５ｍｍ、光拡散剤の含有量が１〜５００ｇ／ｍ2、２−（１−アリールアルキリデン）マロン酸エステル類およびオキサルアニリド類から選ばれる紫外線吸収剤の含有量が０．０２〜３ｇ／ｍ2、蛍光体の含有量が０．００１〜０．３ｇ／ｍ2であるメタクリル酸メチル系樹脂板。
【請求項３】
請求項２に記載のメタクリル酸メチル系樹脂板からなる透過型ディスプレイ用光拡散板。
【発明の詳細な説明】
【０００１】
【発明の属する技術分野】
本発明は、光拡散性を有するメタクリル酸メチル系樹脂組成物に関する。詳しくは、光拡散剤、紫外線吸収剤および蛍光体を含有するメタクリル酸メチル系樹脂組成物に関する。本発明はまた、この樹脂組成物を成形してなる樹脂成形体にも関係している。
【０００２】
【従来の技術】
光拡散剤を含有するメタクリル酸メチル系樹脂組成物は、照明カバー、照明看板、透過型ディスプレイ用光拡散板のような光拡散性部材の材料として、広く用いられている。近年、照明分野や透過型ディスプレイの分野では、省エネルギー化が進んでおり、上記光拡散性部材として、光の拡散透過性が良好なものが要求されている。また、一方で光源ランプの高輝度化も進んでおり、上記光拡散性部材として耐久性に優れるものが要求されている。
【０００３】
従来、光拡散剤を含有するメタクリル酸メチル系樹脂組成物については、数多くの提案がなされているが、いずれも光の拡散透過性や耐久性の点で必ずしも満足できるものではなく、また、透過光が黄色味を帯びることが問題となることもあった。
【０００４】
【発明が解決しようとする課題】
本発明の目的は、上記問題点を解決し、光の拡散透過性が良好で、優れた耐久性を有し、透過光の黄色味が抑制された光拡散性部材の材料となるメタクリル酸メチル系樹脂組成物を提供することにある。
【０００５】
【課題を解決するための手段】
本発明者は、鋭意検討の結果、光拡散剤、特定の紫外線吸収剤および蛍光体をそれぞれ特定量含有するメタクリル酸メチル系樹脂組成物が、上記目的に適うことを見出し、本発明を完成するに至った。
【０００６】
すなわち、本発明は、メタクリル酸メチル系樹脂１００重量部に対し、光拡散剤０．１〜２０重量部、２−（１−アリールアルキリデン）マロン酸エステル類およびオキサルアニリド類から選ばれる紫外線吸収剤０．０００５〜０．１重量部、ならびに蛍光体０．０００１〜０．０１重量部を含有するメタクリル酸メチル系樹脂組成物に係るものである。
【０００７】
このメタクリル酸メチル系樹脂組成物は、厚さが０．８〜５ｍｍの成形体としたときに、その単位面積あたりの各成分の量が所定の範囲となるようにするのが好ましい。そこで本発明はまた、上記の樹脂組成物からなる厚さが０．８〜５ｍｍの成形体であって、光拡散剤の含有量が１〜５００ｇ／ｍ2、上記の紫外線吸収剤の含有量が０．０２〜３ｇ／ｍ2、蛍光体の含有量が０．００１〜０．３ｇ／ｍ2であるメタクリル酸メチル系樹脂板にも関係している。
【０００８】
【発明の実施の形態】
以下、本発明を詳細に説明する。
本発明において、メタクリル酸メチル系樹脂とは、該樹脂を構成する単量体としてメタクリル酸メチルを５０重量％以上含む重合体であり、実質的にメタクリル酸メチルの単独重合体であるポリメタクリル酸メチルや、メタクリル酸メチル５０重量％以上とこれと共重合可能な不飽和単量体５０重量％以下とからなる共重合体が挙げられる。
【０００９】
メタクリル酸メチルと共重合可能な不飽和単量体としては、例えば、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類；アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類；メタクリル酸、アクリル酸のような不飽和酸類；スチレン、α−メチルスチレン、アクリロニトリル、メタクリロニトリル、無水マレイン酸、フェニルマレイミド、シクロヘキシルマレイミド等が挙げられ、必要に応じてそれらの２種以上を用いることもできる。また、上記共重合体は、無水グルタル酸単位やグルタルイミド単位を有していてもよい。
【００１０】
本発明のメタクリル酸メチル系樹脂組成物は、メタクリル酸メチル系樹脂１００重量部に対し、光拡散剤を０．１〜２０重量部、好ましくは０．３〜１５重量部、さらに好ましくは１〜１０重量部含有するものである。その含有量がメタクリル酸メチル系樹脂１００重量部に対して０．１重量部未満であると、光拡散性が十分でなく、また、２０重量部を越えると、強度が十分でない。
【００１１】
また、光拡散剤の粒子径は、重量平均粒子径として、隠蔽性の観点から、１μｍ以上であるのが好ましく、強度や外観の観点から、３０μｍ以下であるのが好ましい。
【００１２】
光拡散剤としては、通常、基材のメタクリル酸メチル系樹脂と屈折率の異なる無機系または有機系の透明微粒子が用いられる。光拡散剤の屈折率と基材の屈折率との差については、その絶対値が、０．０２以上であるのが光拡散性の観点から好ましく、また、０．１３以下であるのが光透過性の観点から好ましい。なお、本発明においては、上記のように光拡散剤と基材との屈折率差を設けることにより、所謂内部拡散性を付与することができるが、光拡散剤を基材表面に浮き出させて表面凹凸を形成させることにより、所謂外部拡散性を付与することもできる。
【００１３】
無機系の光拡散剤としては、例えば、炭酸カルシウム、硫酸バリウム、酸化チタン、水酸化アルミニウム、シリカ、硝子、タルク、マイカ、ホワイトカーボン、酸化マグネシウム、酸化亜鉛等が挙げられ、これらは脂肪酸等で表面処理が施されたものであってもよい。また、有機系の光拡散剤としては、例えば、スチレン系重合体粒子、アクリル系重合体粒子、シロキサン系重合体粒子等が挙げられ、重量平均分子量が５０万〜５００万の高分子量重合体粒子や、アセトンに溶解させたときのゲル分率が１０％以上の架橋重合体粒子が好適に用いられる。これらの光拡散剤は、必要に応じてその２種以上を用いることもできる。
【００１４】
スチレン系重合体粒子としては、その構成単量体としてラジカル重合可能な二重結合を１分子内に１個有するスチレン系単量体を５０重量％以上含む重合体粒子が用いられ（以下、ラジカル重合可能な二重結合を１分子内に１個有する単量体を単官能単量体といい、ラジカル重合可能な二重結合を１分子内に少なくとも２個有する単量体を多官能単量体ということがある）、例えば、スチレン系単官能単量体を重合させて得られる高分子量重合体粒子；スチレン系単官能単量体と他の単官能単量体を重合させて得られる高分子量重合体粒子；スチレン系単官能単量体と多官能単量体を重合させて得られる架橋重合体粒子；スチレン系単官能単量体と他の単官能単量体と多官能単量体を重合させて得られる架橋重合体粒子等が用いられる。これらスチレン系重合体粒子を得るための重合方法としては、通常、懸濁重合法、ミクロ懸濁重合法、乳化重合法、分散重合法等が採用される。
【００１５】
スチレン系重合体粒子におけるスチレン系単官能単量体としては、スチレンの他、クロロスチレン、ブロモスチレンのようなハロゲン化スチレンや、ビニルトルエン、α−メチルスチレンのようなアルキルスチレン等が挙げられ、必要に応じてそれらの２種以上を用いることもできる。
【００１６】
スチレン系重合体粒子におけるスチレン系単官能単量体以外の単官能単量体としては、例えば、メタクリル酸メチル、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類；アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類；アクリロニトリル等が挙げられ、必要に応じてそれらの２種以上を用いることもできる。中でも、メタクリル酸メチルのようなメタクリル酸エステル類が好ましい。
【００１７】
スチレン系重合体粒子における多官能単量体としては、例えば、１，４−ブタンジオールジメタクリレート、ネオペンチルグリコールジメタクリレート、エチレングリコールジメタクリレート、ジエチレングリコールジメタクリレート、テトラエチレングリコールジメタクリレート、プロピレングリコールジメタクリレート、テトラプロピレングリコールジメタクリレート、トリメチロールプロパントリメタクリレート、ペンタエリスリトールテトラメタクリレートのような多価アルコール類のジ−またはそれを越えるメタクリレート類；１，４−ブタンジオールジアクリレート、ネオペンチルグリコールジアクリレート、エチレングリコールジアクリレート、ジエチレングリコールジアクリレート、テトラエチレングリコールジアクリレート、プロピレングリコールジアクリレート、テトラプロピレングリコールジアクリレート、トリメチロールプロパントリアクリレート、ペンタエリスリトールテトラアクリレートのような多価アルコール類のジ−またはそれを越えるアクリレート類；ジビニルベンゼン、ジアリルフタレートのような芳香族多官能単量体等が挙げられ、必要に応じてそれらの２種以上を用いることもできる。
【００１８】
スチレン系重合体粒子の屈折率は、その構成成分にもよるが、通常１．５３〜１．６１程度である。一般的に、その構成単量体として、フェニル基を有する単量体を多く含むほど、またハロゲノ基を有する単量体を多く含むほど、屈折率が上がる傾向にある。
【００１９】
アクリル系重合体粒子としては、その構成単量体としてアクリル系単官能単量体を５０重量％以上含む重合体粒子が用いられ、例えば、アクリル系単官能単量体を重合させて得られる高分子量重合体粒子；アクリル系単官能単量体と他の単官能単量体を重合させて得られる高分子量重合体粒子；アクリル系単官能単量体と多官能単量体を重合させて得られる架橋重合体粒子；アクリル系単官能単量体と他の単官能単量体と多官能単量体を重合させて得られる架橋重合体粒子等が用いられる。これらアクリル系重合体粒子を得るための重合方法としては、通常、懸濁重合法、ミクロ懸濁重合法、乳化重合法、分散重合法等が採用される。
【００２０】
アクリル系重合体粒子におけるアクリル系単官能単量体としては、例えば、メタクリル酸メチル、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類；アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類；メタクリル酸、アクリル酸等が挙げられ、必要に応じてそれらの２種以上を用いることもできる。
【００２１】
アクリル系重合体粒子におけるアクリル系単官能単量体以外の単官能単量体としては、前記スチレン系重合体粒子におけるスチレン系単官能単量体と同様のものやアクリロニトリル等が挙げられ、必要に応じてそれらの２種以上を用いることもできる。中でも、スチレンが好ましい。また、アクリル系重合体粒子における多官能単量体としては、前記スチレン系重合体粒子における多官能単量体と同様のものが挙げられ、必要に応じてそれらの２種以上を用いることもできる。
【００２２】
アクリル系重合体粒子の屈折率は、その構成成分にもよるが、通常１．４６〜１．５５程度である。これもスチレン系重合体粒子と同様に、一般的に、フェニル基を多く有するほど、またハロゲノ基を多く有するほど、屈折率が上がる傾向にある。
【００２３】
シロキサン系重合体粒子としては、一般的にシリコーンゴムと呼称されるものや、シリコーンレジンと呼称されるものであって、常温で固体状のものが用いられる。シロキサン系重合体は、ジメチルジクロロシラン、ジフェニルジクロロシラン、フェニルメチルジクロロシラン、メチルトリクロロシラン、フェニルトリクロロシランのようなクロロシラン類を加水分解、縮合することによって、製造することができる。このようにして得られた重合体は、さらに、過酸化ベンゾイル、過酸化−２，４−ジクロルベンゾイル、過酸化−ｐ−クロルベンゾイル、過酸化ジキュミル、過酸化ジ−ｔ−ブチル、２，５−ジメチル−２，５−ジ（ｔ−ブチルパーオキシ）ヘキサンのような過酸化物を作用させることにより架橋させてもよいし、また、末端にシラノール基を有するものであれば、アルコキシシラン類と縮合架橋させてもよい。該重合体としては、珪素原子１個あたりに有機基が２〜３個結合した架橋重合体が好ましい。
【００２４】
シロキサン系重合体粒子は、例えば、シロキサン系重合体を機械的に微粉砕することにより得てもよいし、その製造の際、特開昭５９−６８３３３号公報に記載されているように、線状オルガノシロキサンブロックを有する硬化性重合体またはその組成物を噴霧状態で硬化させることにより、球状粒子として得てもよいし、特開昭６０−１３８１３号公報に記載されているように、アルキルトリアルコキシシランまたはその部分加水分解縮合物を、アンモニアまたはアミン類の水溶液中で、加水分解・縮合させることにより、球状粒子として得てもよい。
【００２５】
シロキサン系重合体粒子の屈折率は、その構成成分にもよるが、通常１．４０〜１．４７程度である。一般的に、フェニル基を多く有するほど、また珪素原子に直結した有機基を多く有するほど、屈折率が上がる傾向にある。
【００２６】
本発明のメタクリル酸メチル系樹脂組成物は、また、メタクリル酸メチル系樹脂１００重量部に対し、２−（１−アリールアルキリデン）マロン酸エステル類およびオキサルアニリド類から選ばれる紫外線吸収剤を０．０００５〜０．１重量部、好ましくは０．００３〜０．０５重量部、さらに好ましくは０．００５〜０．０３重量部含有するものである。その含有量がメタクリル酸メチル系樹脂１００重量部に対して０．０００５重量部未満であると、耐久性が十分でなく、また、０．１重量部を越えると、この紫外線吸収剤がブリードしやすくなり、成形時の取り扱い性が十分でない。
【００２７】
２−（１−アリールアルキリデン）マロン酸エステル類としては、耐久性の観点から、下記一般式（１）
【化１】
0003669299.tif 000002
（式中、Ｘは水素原子、炭素数１〜６のアルキル基または炭素数１〜６のアルコキシ基を表し、Ｒ1およびＲ2はそれぞれ独立して炭素数１〜６のアルキル基を表す。）
で示される化合物が好ましい。
【００２８】
一般式（１）中、Ｘで表されるアルキル基およびアルコキシ基におけるアルキル基は、それぞれ直鎖状であっても分岐状であってもよく、例えば、メチル基、エチル基、ｎ−プロピル基、ｉ−プロピル基、ｎ−ブチル基、ｉ−ブチル基、ｓ−ブチル基、ｔ−ブチル基等が挙げられる。Ｘは、水素原子、炭素数１〜４のアルキル基または炭素数１〜４のアルコキシ基であるのが好ましく、Ｘの置換位置は、パラ位であるのが好ましい。
【００２９】
また、一般式（１）中、Ｒ1およびＲ2で表されるアルキル基は、それぞれ直鎖状であっても分岐状であってもよく、例えば、メチル基、エチル基、ｎ−プロピル基、ｉ−プロピル基、ｎ−ブチル基、ｉ−ブチル基、ｓ−ブチル基、ｔ−ブチル基等が挙げられる。Ｒ1およびＲ2は、それぞれ炭素数１〜４のアルキル基であるのが好ましい。
【００３０】
オキサルアニリド類としては、耐久性の観点から、下記一般式（２）
【化２】
0003669299.tif 000003
（式中、Ｒ3およびＲ4はそれぞれ独立して炭素数１〜６のアルキル基を表す。）で示される化合物が好ましい。
【００３１】
一般式（２）中、Ｒ3およびＲ4で表されるアルキル基は、それぞれ直鎖状であっても分岐状であってもよく、例えば、メチル基、エチル基、ｎ−プロピル基、ｉ−プロピル基、ｎ−ブチル基、ｉ−ブチル基、ｓ−ブチル基、ｔ−ブチル基等が挙げられる。Ｒ3およびＲ4は、それぞれ炭素数１〜４のアルキル基であるのが好ましく、また、Ｒ3およびＲ4Ｏの置換位置は、それぞれオルト位であるのが好ましい。
【００３２】
本発明のメタクリル酸メチル系樹脂組成物は、さらに、メタクリル酸メチル系樹脂１００重量部に対し、蛍光体を０．０００１〜０．０１重量部、好ましくは０．０００３〜０．００５重量部、さらに好ましくは０．０００５〜０．００３重量部含有するものである。その含有量がメタクリル酸メチル系樹脂１００重量部に対して０．０００５重量部未満であると、色目が黄色くなり、また、０．１重量部を越えると、この蛍光体がブリードしやすくなり、成形時取り扱い性が十分でない。
【００３３】
ここで蛍光体とは、紫外線により励起され可視光を発光するものであり、一般的に、蛍光顔料、蛍光染料、蛍光白色染料、蛍光増白剤、蛍光漂白剤などとも称されているものである。蛍光体としては、例えば、フルオレセイン，チオフラビン，エオシン，ローダミン、それらの誘導体や、クマリン系、イミダゾール系、オキサゾール系、トリアゾール系、カルバゾール系、ピリジン系、ナフタル酸系、イミダゾロン系、ジアミノスチルベンジスルホン酸系のもの等が挙げられ、必要に応じてそれらの２種以上を用いることもできる。
【００３４】
本発明のメタクリル酸メチル系樹脂組成物には、さらに耐久性を向上させるために、２，２，６，６−テトラアルキルピペリジン骨格を持つ化合物のようなヒンダードアミン（Hindered Amine）類を含有させてもよい。その場合、ヒンダードアミン類の含有量は、メタクリル酸メチル１００重量部に対して、通常０．０００１重量部以上、好ましくは０．００１重量部以上、さらに好ましくは０．００３重量部以上であり、また、コストと透明性の観点から、通常０．１重量部以下、好ましくは０．０５重量部以下、さらに好ましくは０．０３重量部以下である。また、このヒンダードアミン類の含有量は、２−（１−アリールアルキリデン）マロン酸エステル類およびオキサルアニリド類から選ばれる紫外線吸収剤１００重量部に対して、通常１００重量部以下、好ましくは１０〜８０重量部の範囲である。
【００３５】
ヒンダードアミン類としては、例えば、コハク酸ジメチル／１−（２−ヒドロキシエチル）−４−ヒドロキシ−２，２，６，６−テトラメチルピペリジン重縮合物、ポリ（（６−（１，１，３，３−テトラメチルブチル）イミノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ））、２−（２，３−ジ−ｔ−ブチル−４−ヒドロキシベンジル）−２−ｎ−ブチルマロン酸ビス（１，２，２，６，６−ペンタメチル−４−ピペリジル）、２−（３，５−ジ−ｔ−ブチル−４−ヒドロキシベンジル）−２−ｎ−ブチルマロン酸ビス（１，２，２，６，６−ペンタメチル−４−ピペリジル）、Ｎ，Ｎ’−ビス（３−アミノプロピル）エチレンジアミン／２，４−ビス（Ｎ−ブチル−Ｎ−（１，２，２，６，６−ペンタメチル−４−ピペリジル）アミノ）−６−クロロ−１，３，５−トリアジン縮合物、ビス（２，２，６，６−テトラメチル−４−ピペリジル）セバケート、コハク酸ビス（２，２，６，６−テトラメチル−４−ピペリジル）、下記一般式（３）で示される化合物等が挙げられ、必要に応じてそれらの２種以上を用いることもできる。中でも下記一般式（３）で示される化合物が好ましい。
【００３６】
【化３】
0003669299.tif 000004
（式中、Ｙは水素原子、炭素数１〜２０のアルキル基、全炭素数２〜２０のカルボキシアルキル基、全炭素数２〜２５のアルコキシアルキル基または全炭素数３〜２５のアルコキシカルボニルアルキル基を表わす。）
【００３７】
一般式（３）中、Ｙで表されるアルキル基、カルボキシアルキル基、アルコキシアルキル基における２つのアルキル基（アルコキシ基のアルキル基およびアルコキシ基で置換されたアルキル基）、ならびにアルコキシカルボニルアルキル基における２つのアルキル基（アルコキシ基のアルキル基およびアルコキシカルボニル基で置換されたアルキル基）は、それぞれ直鎖状であっても分岐状であってもよい。Ｙは、水素原子または全炭素数５〜２４のアルコキシカルボニルアルキル基であるのが好ましく、水素原子またはアルコキシカルボニルエチル基であるのがさらに好ましい。該アルコキシカルボニルエチル基としては、例えば、ドデシルオキシカルボニルエチル基、テトラデシルオキシカルボニルエチル基、ヘキサデシルオキシカルボニルエチル基、オクタデシルオキシカルボニルエチル基等が挙げられる。
【００３８】
本発明のメタクリル酸メチル系樹脂組成物には、必要に応じて、種々の添加剤を含有させることができる。該添加剤としては、例えば、アルキルスルホン酸ナトリウム、アルキル硫酸ナトリウム、ステアリン酸モノグリセライド、ポリエーテルエステルアミドのような帯電防止剤；ヒンダードフェノールのような酸化防止剤；燐酸エステル類のような難燃剤；パルミチン酸、ステアリルアルコールのような滑剤、染料等が挙げられ、必要に応じてそれらの２種以上を用いることもできる。
【００３９】
本発明のメタクリル酸メチル系樹脂組成物を調製する方法としては、公知の方法を適宜選択することができ、例えば、上記メタクリル酸メチル系樹脂、光拡散剤、紫外線吸収剤、蛍光体、ならびに必要に応じて他の成分を、ヘンシェルミキサーやタンブラー等で機械的に混合した後、一軸または二軸の押出機や各種ニーダー等を用いて溶融混練することにより行ってもよい。また、メタクリル酸メチル系樹脂を構成する単量体またはその部分重合体シロップを、光拡散剤、紫外線吸収剤、蛍光体、ならびに必要に応じて他の成分と混合して、連続式または回分式で重合させることにより、ペレット状や板状等に成形された組成物を得ることができる。
【００４０】
本発明のメタクリル酸メチル系樹脂組成物は、押出成形、射出成形、プレス成形等の方法により、種々の成形体とすることができる。これらの成形方法としては、公知の方法を適宜選択することができ、例えば、押出成形であれば、上記組成物を、一軸または二軸の押出機を用いて溶融した後、Ｔダイ、ロールユニットを介して押し出すことにより、板状の成形体を得ることができる。また、２台以上の押出機を用いて、上記組成物と他の材料とをフィードブロックダイやマルチマニホールドダイ、ロールユニットを介して押し出すことにより、上記組成物の層を有する板状の積層成形体を得ることができる。
【００４１】
中でも、本発明のメタクリル酸メチル系樹脂組成物は、厚さが０．８〜５ｍｍの成形体、例えば、看板、照明看板、照明カバー、ショーケース、透過型ディスプレイ用光拡散板等の材料として好適に用いられ、特に、照明看板、照明カバー、透過型ディスプレイ用光拡散板のような光源とともに光源装置を構成する光拡散性部材の材料として好適に用いられる。ここで、透過型ディスプレイ用光拡散板としては、液晶ディスプレイのバックライトにおける光拡散板が代表的であり、該バックライトは直下型のものであっても、エッジライト型のものであってもよい。また、該バックライトの光源としては、ＬＥＤ光源や冷陰極管等が用いられる。
【００４２】
厚さが０．８〜５ｍｍの成形体においては、光拡散剤の含有量は１〜５００ｇ／ｍ2、２−（１−アリールアルキリデン）マロン酸エステル類およびオキサルアニリド類から選ばれる紫外線吸収剤の含有量は０．０２〜３ｇ／ｍ2、蛍光体の含有量は０．００１〜３ｇ／ｍ2であるのが好ましい。
【００４３】
【実施例】
以下、本発明の実施例を示すが、本発明はこれらに限定されるものではない。
樹脂板の作製に使用した押出装置の構成は、以下の通りである。
押出機：スクリュー径４０ｍｍ、一軸、ベント付き［田辺プラスチック（株）製］。
ダイ：Ｔダイ、リップ幅２２０ｍｍ、リップ間隔６ｍｍ。
ロール：ポリシングロール３本、縦型。
【００４４】
樹脂板の物性評価は、以下の方法により行った。
（１）平均輝度
反射シートの上に３ｍｍφの冷陰極管５本を３ｃｍ間隔で並べ、そこから１４ｍｍ上に樹脂板を平行に設置した。冷陰極管を点灯し、樹脂板から９０ｃｍ上の輝度を、マルチポイント輝度計［キャノン（株）製］を用いて測定し、冷陰極管５本中の中央３本の範囲で３６ポイント［１２（冷陰極管と直交する方向）×３（冷陰極管と平行の方向）］の平均値を求めた。
（２）色度
上記輝度測定と同時に色度測定も行い、以下のｘ値およびｙ値を求めた。
・ＣＩＥ−ＸＹＺ表色系から算出されるｘ値［ｘ＝Ｘ／(Ｘ＋Ｙ＋Ｚ)］
・ＣＩＥ−ＸＹＺ表色系から算出されるｙ値［ｙ＝Ｙ／(Ｘ＋Ｙ＋Ｚ)］
【００４５】
実施例１〜２、比較例１
メタクリル酸メチル系樹脂［メタクリル酸メチル／アクリル酸メチル＝９４／６（重量比）の共重合体、屈折率１．４９］１００重量部、アクリル系重合体粒子１［メチルメタクリレート／スチレン／エチレングリコールジメタクリレート＝５５／４０／５（重量比）の共重合体粒子、屈折率１．５３、重量平均粒子径５μｍ］６重量部、アクリル系重合体粒子２［メチルメタクリレート／エチレングリコールジメタクリレート＝９９／５（重量比）の共重合体粒子、屈折率１．４９、重量平均粒子径４μｍ］２重量部、炭酸カルシウム粒子［屈折率１．６１、重量平均粒子径３．５μｍ、丸尾カルシウム（株）製］１．１重量部、シロキサン系重合体粒子［屈折率１．４２、重量平均粒子径２μｍ、東レダウコーニングシリコーン（株）製］０．８重量部、２−（パラメトキシベンジリデン）マロン酸ジメチル［一般式（１）において、Ｘがメトキシ基でその置換位置がパラ位であり、Ｒ1およびＲ2がメチル基の化合物、Ｃｌａｒｉａｎｔ社製、Ｓａｎｄｕｖｏｒ  ＰＲ−２５］０．０１１重量部、および表１に示す量のオキサゾール系蛍光体［４，４−ビス−（５−メチル−２−ベンゾオキサゾリル）スチルベン、住友化学工業（株）製、ホワイトフローＰＳＮ］を、ヘンシェルミキサーで混合後、押出機を用いて溶融混練し、押出樹脂温度２６５℃にて、幅２０ｃｍ、厚み２ｍｍの樹脂板を作製した。得られた樹脂板の評価結果を表１に示す。
【００４６】
比較例２
２−（パラメトキシベンジリデン）マロン酸ジメチルの代わりに、２−（２−ヒドロキシ−５−メチルフェニル）−２Ｈ−ベンゾトリアゾール［住友化学工業（株）製、スミソーブ２００］を用いた以外は、比較例１と同様の操作を行った。得られた樹脂板の評価結果を表１に示す。
【００４７】
比較例３
２−（パラメトキシベンジリデン）マロン酸ジメチルの代わりに、２−（２−ヒドロキシ−５−メチルフェニル）−２Ｈ−ベンゾトリアゾール［住友化学工業（株）製、スミソーブ２００］を用いた以外は、実施例１と同様の操作を行った。得られた樹脂板の評価結果を表１に示す。
【００４８】
【表１】
0003669299.tif 000005
【００４９】
実施例１、２における２−（パラメトキシベンジリデン）マロン酸ジメチルに代えて、一般式（２）に相当するオキサルアニリド類、例えば、２−エトキシ−２’−エチルオキサルアニリド［一般式（２）において、Ｒ3およびＲ4がエチル基であり、Ｒ3およびＲ4の置換位置がオルト位である化合物］を用いても、光の拡散透過性に優れ、透過光の黄色味が抑制された樹脂板が得られる。
【００５０】
【発明の効果】
本発明によれば、光の拡散透過性が良好で、優れた耐久性を有し、透過光の黄色味が抑制された光拡散性部材の材料となるメタクリル酸メチル系樹脂組成物を得ることができる。そして、この組成物を成形して得られる成形体は、透過型ディスプレイ用光拡散板等として好適に用いることができる。